(57)【特許請求の範囲】
【請求項１】
有機溶媒（Ａ）と、シクロアルキルおよびシクロアルキレンからなる群より選ばれる少なくとも１種を有し、かつ、ウレタン結合を有さない多官能（メタ）アクリレート（Ｂ）と、界面活性剤（Ｃ）と、光重合開始剤（Ｄ）と、ウレタン（メタ）アクリレート（Ｅ）とを含有する光硬化性インクジェットインクであって、
前記溶媒（Ａ）の含有量が光硬化性インクジェットインク１００重量％に対して４０〜９８重量％である、光硬化性インクジェットインク。
【請求項２】
前記多官能（メタ）アクリレート（Ｂ）が、トリシクロデカン骨格を有する多官能（メタ）アクリレートである、請求項１に記載の光硬化性インクジェットインク。
【請求項３】
前記多官能（メタ）アクリレート（Ｂ）が、下記式（１）で表されるジ（メタ）アクリレートである、請求項１または２に記載の光硬化性インクジェットインク。
【化１】
0005899899.tif 000019
（式（１）中、Ｒa、Ｒb、ＲcおよびＲdは、それぞれ独立にＨまたはＣＨ3であり、ｍおよびｎは、それぞれ独立に０〜３の整数である。）
【請求項４】
前記ウレタン（メタ）アクリレート（Ｅ）が、下記式（２）または（３）で表される化合物である、請求項１〜３のいずれか１項に記載の光硬化性インクジェットインク。
【化２】
0005899899.tif 000020
（式（２）中、Ｒ1およびＲ3は、それぞれ独立に炭素数１〜１０のアルキレンであり、Ｒ2は、下記群（ｅ）から選ばれる１種の二価の基であり、Ｒ4およびＲ5は、それぞれ独立に水素または炭素数１〜６のアルキルであり、ｍおよびｎは、それぞれ独立に１〜３の整数である。）
【化３】
0005899899.tif 000021
（式（３）中、Ｒ6、Ｒ8およびＲ9は、それぞれ独立に下記群（ｆ）から選ばれる１種の二価の基であり、Ｒ7は、下記群（ｇ）から選ばれる１種の三価の基であり、Ｒ10、Ｒ11およびＲ12は、それぞれ独立にメチレン基であり、Ｒ13、Ｒ14およびＲ15は、それぞれ独立に水素または炭素数１〜６のアルキルであり、ｐ、ｑおよびｒは、それぞれ独立に０または１であり、ｓ、ｔおよびｕは、それぞれ独立に１〜３の整数である。）
【化４】
0005899899.tif 000022
【化５】
0005899899.tif 000023
【化６】
0005899899.tif 000024
【請求項５】
前記界面活性剤（Ｃ）が、フッ素系界面活性剤およびシリコーン系界面活性剤からなる群より選ばれる少なくとも１種の化合物である、請求項１〜４のいずれか１項に記載の光硬化性インクジェットインク。
【請求項６】
前記界面活性剤（Ｃ）が、反応性基を少なくとも１つ有する化合物である、請求項１〜５のいずれか１項に記載の光硬化性インクジェットインク。
【請求項７】
前記界面活性剤（Ｃ）の反応性基が、（メタ）アクリロイル基、エポキシ基およびオキセタニル基からなる群より選ばれる少なくとも１つの基である、請求項６に記載の光硬化性インクジェットインク。
【請求項８】
前記溶媒（Ａ）が、沸点１００〜３００℃の有機溶媒である、請求項１〜７のいずれか１項に記載の光硬化性インクジェットインク。
【請求項９】
前記溶媒（Ａ）が、ヒドロキシ基を有する化合物である、請求項１〜８のいずれか１項に記載の光硬化性インクジェットインク。
【請求項１０】
２５℃における粘度が１．０〜３０ｍＰａ・ｓである、請求項１〜９のいずれか１項に記載の光硬化性インクジェットインク。
【請求項１１】
請求項１〜１０のいずれか１項に記載の光硬化性インクジェットインクの硬化体である表面撥液性硬化膜。
【請求項１２】
請求項１１に記載の表面撥液性硬化膜の上に形成されたマイクロレンズ。
【請求項１３】
請求項１２に記載のマイクロレンズを有する光学部品。
【請求項１４】
請求項１３に記載の光学部品を含む映像表示装置。
【発明の詳細な説明】
【技術分野】
【０００１】
本発明は、映像表示装置などの光学機器を製造するために好適に用いられる光硬化性インクジェットインクに関する。更に詳しくは、本発明は、バックライトユニットに使用されるマイクロレンズを有する光学部品の製造などに適した光硬化性インクジェットインクに関する。
【背景技術】
【０００２】
かねてより、映像表示装置用導光板に形成されるマイクロレンズは、金型を使った射出成形により形成されていた。この方法は製品設計毎に金型が必要であり、少量多品種のマイクロレンズを製造する際には、非常にコストのかかる方法であった。
【０００３】
近年、安価かつ設計自由度の高い製造方法としてインクジェット法により基板表面にマイクロレンズを形成する方法が提案されているが、従来の組成物を用いて形成されるマイクロレンズは、パターンサイズおよびパターン高さのばらつきが大きく、問題であった。この問題を改善するために、基板表面をインクジェット法により撥液処理することが提案されている。この撥液処理には、表面撥液性硬化膜を形成することができるネガ型感光性組成物（例えば、特許文献１  特開２００８−２０９７３９号公報を参照）などを用いることができる。
【先行技術文献】
【特許文献】
【０００４】
【特許文献１】特開２００８−２０９７３９号公報
【発明の概要】
【発明が解決しようとする課題】
【０００５】
しかしながら、特許文献１に記載のネガ型感光性組成物は、アクリル樹脂基板等の基板に対する濡れ広がり性が悪い場合があった。
本発明は前記の問題点に鑑みてなされたもので、アクリル樹脂基板等の基板に対する濡れ広がり性に優れる光硬化性インクジェットインクを提供することにある。
【課題を解決するための手段】
【０００６】
本発明者等は、特定量の有機溶媒、特定の多官能（メタ）アクリレート、界面活性剤および光重合開始剤を含有する光硬化性インクジェットインクによれば前記課題を解決できることを見出し、本発明を完成した。
すなわち本発明は、以下の項を含む。
【０００７】
［１］  有機溶媒（Ａ）と、シクロアルキルおよびシクロアルキレンからなる群より選ばれる少なくとも１種を有し、かつ、ウレタン結合を有さない多官能（メタ）アクリレート（Ｂ）と、界面活性剤（Ｃ）と、光重合開始剤（Ｄ）とを含有する光硬化性インクジェットインクであって、
前記溶媒（Ａ）の含有量が光硬化性インクジェットインク１００重量％に対して４０〜９８重量％である、光硬化性インクジェットインク。
【０００８】
［２］  前記多官能（メタ）アクリレート（Ｂ）が、トリシクロデカン骨格を有する多官能（メタ）アクリレートである、［１］に記載の光硬化性インクジェットインク。
［３］  前記多官能（メタ）アクリレート（Ｂ）が、下記式（１）で表されるジ（メタ）アクリレートである、［１］または［２］に記載の光硬化性インクジェットインク。
【０００９】
【化１】
0005899899.tif 000002
（式（１）中、Ｒa、Ｒb、ＲcおよびＲdは、それぞれ独立にＨまたはＣＨ3であり、ｍおよびｎは、それぞれ独立に０〜３の整数である。）
【００１０】
［４］  さらに、ウレタン（メタ）アクリレート（Ｅ）を含有する、［１］〜［３］のいずれかに記載の光硬化性インクジェットインク。
［５］  前記ウレタン（メタ）アクリレート（Ｅ）が、下記式（２）または（３）で表される化合物である、［４］に記載の光硬化性インクジェットインク。
【００１１】
【化２】
0005899899.tif 000003
（式（２）中、Ｒ1、Ｒ2およびＲ3は、それぞれ独立に炭素数１〜２０の二価の有機基であり、Ｒ4およびＲ5は、それぞれ独立に水素または炭素数１〜６のアルキルであり、ｍおよびｎは、それぞれ独立に１〜３の整数である。）
【００１２】
【化３】
0005899899.tif 000004
（式（３）中、Ｒ6、Ｒ8およびＲ9は、それぞれ独立に炭素数１〜２０の二価の有機基であり、Ｒ7は、炭素数１〜４０の三価の有機基であり、Ｒ10、Ｒ11およびＲ12は、それぞれ独立に炭素数１〜１０の二価の有機基であり、Ｒ13、Ｒ14およびＲ15は、それぞれ独立に水素または炭素数１〜６のアルキルであり、ｐ、ｑおよびｒは、それぞれ独立に０または１であり、ｓ、ｔおよびｕは、それぞれ独立に１〜３の整数である。）
【００１３】
［６］  前記式（２）におけるＲ1およびＲ3が、それぞれ独立に炭素数１〜１０のアルキレンであり、Ｒ2が下記群（ｅ）から選ばれる１種の二価の基である、［５］に記載の光硬化性インクジェットインク。
【００１４】
【化４】
0005899899.tif 000005
【００１５】
［７］  前記式（３）におけるＲ6、Ｒ8およびＲ9が、下記群（ｆ）から選ばれる１種の二価の有機基であり、Ｒ7が下記群（ｇ）から選ばれる１種の三価の有機基であり、Ｒ10、Ｒ11およびＲ12は、それぞれ炭素数１の二価の有機基である、［５］に記載の光硬化性インクジェットインク。
【００１６】
【化５】
0005899899.tif 000006
【００１７】
【化６】
0005899899.tif 000007
【００１８】
［８］  前記界面活性剤（Ｃ）が、フッ素系界面活性剤およびシリコーン系界面活性剤からなる群より選ばれる少なくとも１種の化合物である、［１］〜［７］のいずれかに記載の光硬化性インクジェットインク。
【００１９】
［９］  前記界面活性剤（Ｃ）が、反応性基を少なくとも１つ有する化合物である、［１］〜［８］のいずれかに記載の光硬化性インクジェットインク。
［１０］  前記界面活性剤（Ｃ）の反応性基が、（メタ）アクリロイル基、エポキシ基およびオキセタニル基からなる群より選ばれる少なくとも１つの基である、［９］に記載の光硬化性インクジェットインク。
【００２０】
［１１］  前記溶媒（Ａ）が、沸点１００〜３００℃の有機溶媒である、［１］〜［１０］のいずれかに記載の光硬化性インクジェットインク。
［１２］  前記溶媒（Ａ）が、ヒドロキシ基を有する化合物である、［１］〜［１１］のいずれかに記載の光硬化性インクジェットインク。
【００２１】
［１３］  ２５℃における粘度が１．０〜３０ｍＰａ・ｓである、［１］〜［１２］のいずれかに記載の光硬化性インクジェットインク。
【００２２】
［１４］  ［１］〜［１３］のいずれかに記載の光硬化性インクジェットインクを硬化させることで得られる表面撥液性硬化膜。
【００２３】
［１５］  ［１４］に記載の表面撥液性硬化膜の上にインクジェット法により形成されたマイクロレンズ。
【００２４】
［１６］  ［１５］に記載のマイクロレンズを有する光学部品。
【００２５】
［１７］  ［１６］に記載の光学部品を含む映像表示装置。
【発明の効果】
【００２６】
本発明の光硬化性インクジェットインクは、アクリル樹脂基板等の基板に対する濡れ広がり性に優れる。このため、本発明の光硬化性インクジェットインクをインクジェット法でアクリル樹脂基板等の基板に塗布し、硬化させることで、膜厚の薄い表面撥液性硬化膜を容易に形成することができる。また、本発明の光硬化性インクジェットインクから得られる表面撥液性硬化膜上に、インクジェット法でマイクロレンズを形成した場合には、パターン直径と高さのばらつきが小さいマイクロレンズを容易に形成することができる。さらに、本発明の光硬化性インクジェットインクによれば、着色の少ない導光板等の光学部品を製造することができるため、該インクは高品位な映像表示装置を製造するのに有用である。
【発明を実施するための形態】
【００２７】
［１．光硬化性インクジェットインク］
本発明の光硬化性インクジェットインク（以下「本発明のインク」ともいう。）は、有機溶媒（Ａ）と、シクロアルキルおよびシクロアルキレンからなる群より選ばれる少なくとも１種を有し、かつ、ウレタン結合を有さない多官能（メタ）アクリレート（Ｂ）と、界面活性剤（Ｃ）と、光重合開始剤（Ｄ）とを含んでなり、前記溶媒（Ａ）を光硬化性インクジェットインク１００重量％に対して４０〜９８重量％の量で含む。
【００２８】
本発明のインクは、前記特定量の有機溶媒（Ａ）、多官能（メタ）アクリレート（Ｂ）、界面活性剤（Ｃ）、および光重合開始剤（Ｄ）を含有するため、アクリル樹脂基板等の基板に対する濡れ広がり性に優れ、該インクをインクジェット法でアクリル樹脂基板等の基板に塗布し、硬化させることで、膜厚の薄い表面撥液性硬化膜を容易に形成することができる。また、本発明のインクから得られる表面撥液性硬化膜上に、インクジェット法でマイクロレンズを形成した場合には、パターン直径と高さのばらつきが小さいマイクロレンズを容易に形成することができる。
【００２９】
本発明のインクは、本発明の要旨を損なわない範囲で必要に応じて重合禁止剤、エポキシ化合物以外の熱硬化性化合物、難燃剤、熱重合開始剤、紫外線吸収剤、酸化防止剤およびシランカップリング剤などのその他の成分、ウレタン（メタ）アクリレート（Ｅ）、および／または、多官能（メタ）アクリレート（Ｂ）およびウレタン（メタ）アクリレート（Ｅ）以外のラジカル重合性化合物（Ｆ）を含んでもよい。
【００３０】
本発明のインクは無色であっても有色であってもよい。光透過率の観点からは無色が好ましいが、発明の効果を妨げない範囲で有色の化合物を含有してもよい。例えば、硬化膜の状態を検査する際に基板との識別を容易にするために、着色剤を含んでもよい。これらの場合、硬化膜の色が黄色味を帯びないことが好ましく、例えば、青色の着色剤を用いることができる。
【００３１】
本明細書において、「（メタ）アクリレート」は、アクリレートとメタクリレートの両者または一方を示すために用いられる。「エポキシ化合物」は、エポキシ基（オキシラン）を有する化合物を意味する。
【００３２】
＜１．１．有機溶媒（Ａ）＞
本発明のインクは、該インク１００重量％に対して、有機溶媒（Ａ）を４０〜９８重量％含有する。溶媒（Ａ）の含有量が前記範囲にあると、基板への濡れ広がり性に優れるインクが得られ、インクジェット法により、薄い膜厚（例えば１μｍ以下）の表面撥液性硬化膜を形成することができる。このため、着色の少ない表面撥液性硬化膜が得られる。前記溶媒（Ａ）の含有量は、本発明のインク１００重量％に対して５０〜９０重量％であることが好ましく、５０〜７０重量％であることがより好ましい。
【００３３】
また、前記溶媒（Ａ）が沸点１００〜３００℃の有機溶媒であると、得られるインクは、インクジェット法でアクリル樹脂基板等の基板上に塗布されたときに、該基板への濡れ広がり性が良好となり、また、均一な膜厚の表面撥液性硬化膜を形成することができるため好ましく、さらに前記溶媒（Ａ）としては、ヒドロキシ基を有する化合物を用いることが、インクジェットヘッドの目詰まりが起こりにくいインクを得ることができる等のためより好ましい。
【００３４】
沸点が１００〜３００℃である有機溶媒の具体例としては、酢酸ブチル、プロピオン酸ブチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、３−オキシプロピオン酸メチル、３−オキシプロピオン酸エチル、３−メトキシプロピオン酸メチル、３−メトキシプロピオン酸エチル、３−エトキシプロピオン酸メチル、３−エトキシプロピオン酸エチル、２−オキシプロピオン酸メチル、２−オキシプロピオン酸エチル、２−オキシプロピオン酸プロピル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−オキシ−２−メチルプロピオン酸メチル、２−オキシ−２−メチルプロピオン酸エチル、２−メトキシ−２−メチルプロピオン酸メチル、２−エトキシ−２−メチルプロピオン酸エチル、ピルビン酸メチル、ピルビン酸エチル、ピルビン酸プロピル、アセト酢酸メチル、アセト酢酸エチル、２−オキソブタン酸メチル、２−オキソブタン酸エチル、ジオキサン、プロピレングリコールモノメチルエーテル、プロピレングリコールモノエチルエーテル、プロピレングリコールモノプロピルエーテル、プロピレングリコールモノブチルエーテル、プロピレングリコールモノフェニルエーテル、エチレングリコールモノブチルエーテル、エチレングリコールモノフェニルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノフェニルエーテル、ジプロピレングリコールモノメチルエーテル、ジプロピレングリコールモノエチルエーテル、ジプロピレングリコールモノプロピルエーテル、ジプロピレングリコールモノブチルエーテル、ジプロピレングリコールモノフェニルエーテル、エチレングリコール、ジエチレングリコール、プロピレングリコール、ジプロピレングリコール、グリセリン、ベンジルアルコール、シクロヘキサノール、１，４−ブタンジオール、トリエチレングリコール、トリプロピレングリコール、プロピレングリコールモノメチルエーテルアセテート、プロピレングリコールモノエチルエーテルアセテート、プロピレングリコールモノプロピルエーテルアセテート、ジプロピレングリコールモノエチルエーテルアセテート、ジプロピレングリコールモノブチルエーテルアセテート、エチレングリコールモノブチルエーテルアセテート、シクロヘキサノン、シクロペンタノン、ジエチレングリコールモノメチルエーテルアセテート、ジエチレングリコールモノエチルエーテルアセテート、ジエチレングリコールモノブチルエーテルアセテート、ジエチレングリコールジメチルエーテル、ジエチレングリコールジエチルエーテル、ジエチレングリコールメチルエチルエーテル、トルエン、キシレン、アニソール、γ−ブチロラクトン、Ｎ，Ｎ−ジメチルアセトアミド、Ｎ−メチル−２−ピロリドンおよびジメチルイミダゾリジノンを挙げることができる。
【００３５】
また、前記ヒドロキシ基を有する化合物の具体例としては、プロピレングリコールモノメチルエーテル、プロピレングリコールモノエチルエーテル、プロピレングリコールモノプロピルエーテル、プロピレングリコールモノブチルエーテル、プロピレングリコールモノフェニルエーテル、エチレングリコールモノブチルエーテル、エチレングリコールモノフェニルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノフェニルエーテル、ジプロピレングリコールモノメチルエーテル、ジプロピレングリコールモノエチルエーテル、ジプロピレングリコールモノプロピルエーテル、ジプロピレングリコールモノブチルエーテル、ジプロピレングリコールモノフェニルエーテル、エチレングリコール、ジエチレングリコール、プロピレングリコール、ジプロピレングリコール、グリセリン、ベンジルアルコール、シクロヘキサノール、および１，４−ブタンジオールを挙げることができる。
前記溶媒（Ａ）としては、これらヒドロキシ基を有する化合物を溶媒（Ａ）全体の４０重量％以上含有する有機溶媒が好ましい。
【００３６】
前記溶媒（Ａ）としては、これらの有機溶媒の中でも、プロピレングリコールモノメチルエーテル、プロピレングリコールモノブチルエーテル、プロピレングリコールモノフェニルエーテル、エチレングリコールモノフェニルエーテル、ジエチレングリコールモノメチルエーテル、ジエチレングリコールモノエチルエーテル、ジエチレングリコールモノブチルエーテル、ジエチレングリコールモノフェニルエーテル、およびジプロピレングリコールモノメチルエーテルから選ばれる化合物を溶媒（Ａ）全体の４０重量％以上含有する有機溶媒を用いることが、膜厚均一性の高い表面撥液性硬化膜を得る点等から好ましい。
【００３７】
本発明のインクに用いられる溶媒（Ａ）は１種の化合物であっても、２種以上の化合物の混合物であってもよい。
【００３８】
＜１．２．シクロアルキルおよび／またはシクロアルキレンを有し、かつ、ウレタン結合を有さない多官能（メタ）アクリレート（Ｂ）＞
本発明のインクは、シクロアルキルおよびシクロアルキレンからなる群より選ばれる少なくとも１種を有し、かつ、ウレタン結合を有さない多官能（メタ）アクリレート（Ｂ）（以下「化合物（Ｂ）」ともいう。）を含有する。本発明のインクが化合物（Ｂ）を含むと、インクジェット法で塗布した際に基板への濡れ広がり性に優れるインクを得ることができ、均一で膜厚の薄い表面撥液性硬化膜を形成することができる。
【００３９】
なお、「多官能（メタ）アクリレート」とは、１分子中に２つ以上の（メタ）アクリロイル基を有する（メタ）アクリレートのことである。
【００４０】
前記化合物（Ｂ）としては、シクロヘキサン、シクロペンタン、１,７,７−トリメチルビシクロ［２.２.１］ヘプタン、トリシクロデカン、ジシクロペンタンおよびアダマンタンからなる群より選ばれる少なくとも１種を有する多官能（メタ）アクリレートが挙げられる。
【００４１】
前記化合物（Ｂ）の具体例としては、トリシクロデカンジメタノールジ（メタ）アクリレート、アルコキシ化シクロヘキサンジメタノールジ（メタ）アクリレートおよび水添ビスフェノールＡジ（メタ）アクリレートが挙げられる。
【００４２】
これらの中でも、前記化合物（Ｂ）としては、インクジェット法により、光学特性が良好で膜厚の薄い表面撥液性硬化膜を容易に形成できる等の点から、トリシクロデカン骨格を有する多官能（メタ）アクリレートが好ましい。
【００４３】
前記化合物（Ｂ）としては、さらに前記式（１）で表されるジ（メタ）アクリレートであることが、アクリル樹脂基板に対する濡れ広がり性に優れるインクが得られる等の点から好ましい。
【００４４】
なお、前記式（１）において、例えば、ｍが２または３であるとき、この化合物は複数のＲbを有する。この場合、任意の２つのＲbは同一であってもよいし、異なってもよい。この規則は、Ｒcにも適用される。また、この規則は、他の式においても適用される。
【００４５】
前記化合物（Ｂ）としては、公知の方法で製造した化合物を用いてもよいし、また市販品を用いてもよい。
【００４６】
本発明のインクに用いられる化合物（Ｂ）は１種の化合物であっても、２種以上の化合物の混合物であってもよい。
【００４７】
本発明のインクにおいて、前記化合物（Ｂ）の含有量が、溶媒（Ａ）を除く含有成分の合計１００重量％に対し、１５〜９５重量％であると、アクリル樹脂基板に対する濡れ広がり性に優れるインクが得られるため好ましく、より好ましくは２０〜９０重量％であり、さらに好ましくは３０〜９０重量％である。
【００４８】
＜１．３．ウレタン（メタ）アクリレート（Ｅ）＞
本発明のインクは、ウレタン（メタ）アクリレート（Ｅ）（以下「化合物（Ｅ）」ともいう。）を含有してもよい。化合物（Ｅ）を含有するインクは、少ない露光量で硬化し（高感度）、得られる表面撥液性硬化膜は、膜厚均一性が良好となり、アクリル樹脂基板等の基板に対する密着性に優れ、さらに、膜厚の薄い表面撥液性硬化膜を容易に形成できるため好ましい。
【００４９】
化合物（Ｅ）としては、前記式（２）または（３）で表される化合物を用いることが、光硬化性に優れるインクが得られ、アクリル樹脂基板等の基板に対する密着性により優れる表面撥液性硬化膜を形成できる等の点から好ましい。
【００５０】
前記式（２）中、
Ｒ1およびＲ3は、それぞれ独立に炭素数１〜２０の二価の有機基であり、膜厚均一性がより良好な表面撥液性硬化膜が得られる点等から、好ましくはそれぞれ独立に炭素数１〜１０のアルキレンであり、
Ｒ2は、炭素数１〜２０の二価の有機基であり、膜厚均一性がより良好な表面撥液性硬化膜が得られる点等から、好ましくは前記群（ｅ）から選ばれる１種の二価の基であり、
ｍおよびｎは、それぞれ独立に１〜３の整数であり、インクの硬化性の点等から、それぞれ独立に２または３が好ましく、３であることがより好ましい。
【００５１】
前記式（３）中、
Ｒ6、Ｒ8およびＲ9は、それぞれ独立に炭素数１〜２０の二価の有機基であり、膜厚均一性がより良好な表面撥液性硬化膜が得られる点等から好ましくは前記群（ｆ）から選ばれる１種の二価の有機基であり、
Ｒ7は、炭素数１〜４０の三価の有機基であり、膜厚均一性がより良好な表面撥液性硬化膜が得られる点等から、好ましくは前記群（ｇ）から選ばれる１種の三価の有機基であり、
Ｒ10、Ｒ11およびＲ12は、それぞれ独立に炭素数１〜１０の二価の有機基であり、膜厚均一性がより良好な表面撥液性硬化膜が得られる点等から好ましくは炭素数１の二価の有機基であり、
Ｒ13、Ｒ14およびＲ15は、それぞれ独立に水素または炭素数１〜６のアルキルであり、インクの光硬化性の点等から好ましくは水素または炭素数１のアルキルであり、
ｐ、ｑおよびｒは、それぞれ独立に０または１であり、
ｓ、ｔおよびｕは、それぞれ独立に１〜３の整数であり、インクの硬化性の点等から、それぞれ独立に２または３であることが好ましい。
【００５２】
前記化合物（Ｅ）としては、下記式（２'）、（３'）または（４'）で表される化合物を含む成分を用いることが、アクリル樹脂基板等の基板に対する密着性に優れ、かつ、光学特性に優れる表面撥液性硬化膜を形成できる点等から好ましい。下記式（２'）で表される化合物を含む成分としては、ＮＫ  オリゴ  Ｕ−６ＬＰＡ（商品名、新中村化学工業（株）製）などが挙げられ、式（３'）で表される化合物を含む成分としては、ＮＫ  オリゴ  Ｕ−６ＨＡ（商品名、新中村化学工業（株）製）などが挙げられ、式（４'）で表される化合物を含む成分としては、ＮＫ  オリゴ  Ｕ−１５ＨＡ（商品名、新中村化学工業（株）製）などが挙げられる。
【００５３】
【化７】
0005899899.tif 000008
【００５４】
【化８】
0005899899.tif 000009
【００５５】
【化９】
0005899899.tif 000010
【００５６】
本発明のインクに用いられうる化合物（Ｅ）は、１種の化合物であっても、２種以上の化合物の混合物であってもよい。
【００５７】
本発明のインクにおいて、前記化合物（Ｅ）の含有量が、化合物（Ｂ）の重量と化合物（Ｅ）の重量との合計１００重量％に対し、５〜８５重量％であると、光硬化性に優れるインクが得られ、アクリル樹脂基板等の基板に対する密着性に優れる表面撥液性硬化膜が得られるため好ましく、より好ましくは１０〜７０重量％であり、さらに好ましくは１０〜６０重量％である。
【００５８】
＜１．４．前記化合物（Ｂ）および（Ｅ）以外のラジカル重合性化合物（Ｆ）＞
本発明のインクは、前記化合物（Ｂ）および（Ｅ）以外のラジカル重合性化合物（Ｆ）（以下「化合物（Ｆ）」ともいう。）を含んでもよい。具体例としては、トリメチロールプロパントリ（メタ）アクリレート、トリメチロールプロパンエチレンオキシド変性トリ（メタ）アクリレート、トリメチロールプロパンプロピレンオキシド変性トリ（メタ）アクリレート、グリセリントリ（メタ）アクリレート、エチレンオキシド変性グリセリントリ（メタ）アクリレート、プロピレンオキシド変性グリセリントリ（メタ）アクリレート、ペンタエリスリトールトリ（メタ）アクリレート、ジトリメチロールプロパントリ（メタ）アクリレート、ジトリメチロールプロパンテトラ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、およびジオキサンジ（メタ）アクリレートが挙げられる。
【００５９】
本発明のインクに用いられうる化合物（Ｆ）は、１種の化合物であっても、２種以上の化合物の混合物であってもよい。
【００６０】
＜１．５．界面活性剤（Ｃ）＞
本発明のインクは、界面活性剤（Ｃ）を含有する。界面活性剤（Ｃ）を含有すると、得られる表面撥液性硬化膜の表面撥液性が高くなるので好ましい。
【００６１】
界面活性剤（Ｃ）の具体例としては、ポリフローＮｏ．４５、ポリフローＫＬ−２４５、ポリフローＮｏ．７５、ポリフローＮｏ．９０、ポリフローＮｏ．９５（商品名、共栄社化学工業（株）製）、ディスパーベイク（Ｄｉｓｐｅｒｂｙｋ）１６１、ディスパーベイク１６２、ディスパーベイク１６３、ディスパーベイク１６４、ディスパーベイク１６６、ディスパーベイク１７０、ディスパーベイク１８０、ディスパーベイク１８１、ディスパーベイク１８２、ＢＹＫ３００、ＢＹＫ３０６、ＢＹＫ３１０、ＢＹＫ３２０、ＢＹＫ３３０、ＢＹＫ３４４、ＢＹＫ３４６（商品名、ビックケミー・ジャパン（株）製）、ＫＰ−３４１、ＫＰ−３５８、ＫＰ−３６８、ＫＦ−９６−５０ＣＳ、ＫＦ−５０−１００ＣＳ（商品名、信越化学工業（株）製）、サーフロンＳＣ−１０１、サーフロンＫＨ−４０（商品名、セイミケミカル（株）製）、フタージェント２２２Ｆ、フタージェント２５１、ＦＴＸ−２１８（商品名、（株）ネオス製）、ＥＦＴＯＰ  ＥＦ−３５１、ＥＦＴＯＰ  ＥＦ−３５２、ＥＦＴＯＰ  ＥＦ−６０１、ＥＦＴＯＰ  ＥＦ−８０１、ＥＦＴＯＰ  ＥＦ−８０２（商品名、三菱マテリアル（株）製）、メガファックＦ−１７１、メガファックＦ−１７７、メガファックＦ−４７５、メガファックＲ−０８、メガファックＲ−３０（商品名、ＤＩＣ（株）製）、フルオロアルキルベンゼンスルホン酸塩、フルオロアルキルカルボン酸塩、フルオロアルキルポリオキシエチレンエーテル、フルオロアルキルアンモニウムヨージド、フルオロアルキルベタイン、フルオロアルキルスルホン酸塩、ジグリセリンテトラキス（フルオロアルキルポリオキシエチレンエーテル）、フルオロアルキルトリメチルアンモニウム塩、フルオロアルキルアミノスルホン酸塩、ポリオキシエチレンノニルフェニルエーテル、ポリオキシエチレンオクチルフェニルエーテル、ポリオキシエチレンアルキルエーテル、ポリオキシエチレンラウレート、ポリオキシエチレンオレエート、ポリオキシエチレンステアレート、ポリオキシエチレンラウリルアミン、ソルビタンラウレート、ソルビタンパルミテート、ソルビタンステアレート、ソルビタンオレエート、ソルビタン脂肪酸エステル、ポリオキシエチレンソルビタンラウレート、ポリオキシエチレンソルビタンパルミテート、ポリオキシエチレンソルビタンステアレート、ポリオキシエチレンソルビタンオレエート、ポリオキシエチレンナフチルエーテル、アルキルベンゼンスルホン酸塩、およびアルキルジフェニルエーテルジスルホン酸塩を挙げることができる。
【００６２】
また、界面活性剤（Ｃ）がフッ素系界面活性剤またはシリコーン系界面活性剤であると、得られる表面撥液性硬化膜の表面撥液性がより高くなるので好ましい。特に界面活性剤（Ｃ）がシリコーン系界面活性剤であると、得られる表面撥液性硬化膜上にインクジェット法によりマイクロレンズを形成したときに、大きさのばらつきが小さいマイクロレンズが得られるためより好ましい。
【００６３】
さらに、界面活性剤（Ｃ）が反応性基を少なくとも１つ有する化合物であると、溶媒（Ａ）を多く含有するインクであっても硬化性が高いインクとなるので好ましい。前記反応性基としては、（メタ）アクリロイル基、エポキシ基およびオキセタニル基からなる群より選ばれる少なくとも１つの基であることが、硬化性が高いインクを得る点等から好ましい。
【００６４】
反応性基として（メタ）アクリロイル基を有する界面活性剤の具体例としては、ＲＳ-７２Ｋ（商品名、ＤＩＣ(株)製）、ＢＹＫ  ＵＶ  ３５００、ＢＹＫ  ＵＶ  ３５７０（商品名、ビックケミー・ジャパン（株）製）、ＴＥＧＯ  Ｒａｄ  ２２００Ｎ、ＴＥＧＯ  Ｒａｄ  ２２５０、ＴＥＧＯ  Ｒａｄ  ２３００、ＴＥＧＯ  Ｒａｄ  ２５００（商品名、エボニック  デグサ  ジャパン（株）製）を挙げることができる。
また、反応性基としてエポキシ基を有する界面活性剤としては、ＲＳ−２１１Ｋ（商品名、ＤＩＣ（株）製）等を挙げることができる。
【００６５】
本発明のインクに用いられる界面活性剤（Ｃ）は、１種の化合物であっても、２種以上の化合物の混合物であってもよい。
【００６６】
本発明のインクにおいて、化合物（Ｂ）と界面活性剤（Ｃ）との重量比（（Ｂ）：（Ｃ））が１，０００：１〜１：５の範囲であると、インクの光硬化性および得られる硬化膜表面の撥液性にバランス良く優れるため好ましく、より好ましくは５００：１〜１：３の範囲であり、さらに好ましくは３００：１〜１：２の範囲であり、特に好ましくは２００：１〜１：１の範囲である。
【００６７】
＜１．６．光重合開始剤（Ｄ）＞
本発明のインクは、光重合開始剤（Ｄ）を含む。光重合開始剤（Ｄ）は、紫外線または可視光線の照射によりラジカルまたは酸を発生することのできる化合物であれば特に限定されないが、α−ヒドロキシアルキルフェノン系光重合開始剤、フェニルグリオキシレート系開始剤、オキシフェニル酢酸エステル系光重合開始剤またはアシルフォスフィンオキサイド系光重合開始剤が好ましく、この中でも特にアシルフォスフィンオキサイド系光重合開始剤、フェニルグリオキシレート系開始剤およびオキシフェニル酢酸エステル系光重合開始剤が、インクの光硬化性、得られる表面撥液性硬化膜の光透過率等の観点からより好ましい。
【００６８】
光重合開始剤（Ｄ）の具体例としては、ベンゾフェノン、ミヒラーズケトン、４，４’−ビス（ジエチルアミノ）ベンゾフェノン、キサントン、チオキサントン、イソプロピルキサントン、２，４−ジエチルチオキサントン、２−エチルアントラキノン、アセトフェノン、２−ヒドロキシ−２−メチルプロピオフェノン、２−ヒドロキシ−２−メチル−４’−イソプロピルプロピオフェノン、１−ヒドロキシシクロヘキシルフェニルケトン、イソプロピルベンゾインエーテル、イソブチルベンゾインエーテル、２，２−ジエトキシアセトフェノン、２，２−ジメトキシ−２−フェニルアセトフェノン、カンファーキノン、ベンズアントロン、２−ヒロドキシ−１−[４−[４−(２−ヒドロキシ−２−メチル−プロピオニル)−ベンジル]フェニル]−２−メチル−プロパン−１−オン、１−[４−(２−ヒドロキシエトキシ)−フェニル]−２−ヒドロキシ−２−メチル−１−プロパン−１−オン、２−メチル−１−［４−（メチルチオ）フェニル］−２−モルフォリノプロパン−１−オン、２−ベンジル−２−（ジメチルアミノ）−１−（４−モルフォリノフェニル）ブタン−１−オン、２−（ジメチルアミノ）−２−［（４−メチルフェニル）メチル］−１−［４−(４−モルホリニル)フェニル］−１−ブタノン、オキシ−フェニル−アセチックアシッド２−[２−オキソ−２−フェニル−アセトキシ−エトキシ]−エチルエステル、オキシ−フェニル−アセチックアシッド２−（２−ヒドロキシ−エトキシ）エチルエステル、フェニルグリオキシリックアシッドメチルエステル、４−ジメチルアミノ安息香酸エチル、４−ジメチルアミノ安息香酸イソアミル、４，４’−ジ（ｔ−ブチルペルオキシカルボニル）ベンゾフェノン、３，４，４’−トリ（ｔ−ブチルペルオキシカルボニル）ベンゾフェノン、３，３’，４，４’−テトラ（ｔ−ブチルペルオキシカルボニル）ベンゾフェノン、３，３’，４，４’−テトラ（ｔ−ヘキシルペルオキシカルボニル）ベンゾフェノン、３，３’−ジ（メトキシカルボニル）−４，４’−ジ（ｔ−ブチルペルオキシカルボニル）ベンゾフェノン、３，４’−ジ（メトキシカルボニル）−４，３’−ジ（ｔ−ブチルペルオキシカルボニル）ベンゾフェノン、４，４’−ジ（メトキシカルボニル）−３，３’−ジ（ｔ−ブチルペルオキシカルボニル）ベンゾフェノン、２−（４’−メトキシスチリル）−４，６−ビス（トリクロロメチル）−ｓ−トリアジン、２−（３’，４’−ジメトキシスチリル）−４，６−ビス（トリクロロメチル）−ｓ−トリアジン、２−（２’，４’−ジメトキシスチリル）−４，６−ビス（トリクロロメチル）−ｓ−トリアジン、２−（２’−メトキシスチリル）−４，６−ビス（トリクロロメチル）−ｓ−トリアジン、２−（４’−ペンチルオキシスチリル）−４，６−ビス（トリクロロメチル）−ｓ−トリアジン、４−［ｐ−Ｎ，Ｎ−ジ（エトキシカルボニルメチル）］−２，６−ジ（トリクロロメチル）−ｓ−トリアジン、１，３−ビス（トリクロロメチル）−５−（２’−クロロフェニル）−ｓ−トリアジン、１，３−ビス（トリクロロメチル）−５−（４’−メトキシフェニル）−ｓ−トリアジン、２−（ｐ−ジメチルアミノスチリル）ベンズオキサゾール、２−（ｐ−���メチルアミノスチリル）ベンズチアゾール、２−メルカプトベンゾチアゾール、３，３’−カルボニルビス（７−ジエチルアミノクマリン）、２−（ｏ−クロロフェニル）−４，４’，５，５’−テトラフェニル−１，２’−ビイミダゾール、２，２’−ビス（２−クロロフェニル）−４，４’，５，５’−テトラキス（４−エトキシカルボニルフェニル）−１，２’−ビイミダゾール、２，２’−ビス（２，４−ジクロロフェニル）−４，４’，５，５’−テトラフェニル−１，２’−ビイミダゾール、２，２’−ビス（２，４−ジブロモフェニル）−４，４’，５，５’−テトラフェニル−１，２’−ビイミダゾール、２，２’−ビス（２，４，６−トリクロロフェニル）−４，４’，５，５’−テトラフェニル−１，２’−ビイミダゾール、３−（２−メチル−２−ジメチルアミノプロピオニル）カルバゾール、３，６−ビス（２−メチル−２−モルフォリノプロピオニル）−９−ｎ−ドデシルカルバゾール、１−ヒドロキシシクロヘキシルフェニルケトン、ビス（η5−２，４−シクロペンタジエン−１−イル）−ビス（２，６−ジフルオロ−３−（１Ｈ−ピロール−１−イル）−フェニル）チタニウム、ビス（２，４，６−トリメチルベンゾイル）フェニルフォスフィンオキサイド、２，４，６−トリメチルベンゾイルジフェニルフォスフィンオキサイド、ＣＰＩ−１００Ｐ、ＣＰＩ−１００Ａ、ＣＰＩ−１１０Ｐ、ＣＰＩ−２１０Ｓ、ＣＰＩ−２００Ｋ（商品名、サンアプロ（株）製）、サイラキュア光硬化開始剤ＵＶＩ−６９９２、サイラキュア光硬化開始剤ＵＶＩ−６９７６（商品名、ダウ・ケミカル日本（株）製）、アデカオプトマーＳＰ−１５０、アデカオプトマーＳＰ−１５２、アデカオプトマーＳＰ−１７０、アデカオプトマーＳＰ−１７２（商品名、旭電化工業（株）製）、ＣＩ−５１０２、ＣＩ−２８５５（商品名、日本曹達（株）製）、エサキュア１０６４、エサキュア１１８７（商品名、ランベルティ（株）製）、オムニキャット５５０（商品名、アイジーエム  レジン（株）製）、イルガキュア２５０、イルガキュア７５４（商品名、ＢＡＳＦジャパン（株）製）、ロードシル  フォトイニシエーター２０７４（商品名、ローディア・ジャパン（株）製）を挙げることができる。
【００６９】
この中でも、２−ヒドロキシ−２−メチルプロピオフェノン、２−ヒドロキシ−２−メチル−４’−イソプロピルプロピオフェノン、１−ヒドロキシシクロヘキシルフェニルケトン、オキシ−フェニル−アセチックアシッド２−[２−オキソ−２−フェニル−アセトキシ−エトキシ]−エチルエステル、オキシ−フェニル−アセチックアシッド２−（２−ヒドロキシ−エトキシ）エチルエステル、フェニルグリオキシリックアシッドメチルエステル、ビス（２，４，６−トリメチルベンゾイル）フェニルフォスフィンオキサイドおよび２，４，６−トリメチルベンゾイルジフェニルフォスフィンオキサイドが好ましい。
【００７０】
本発明のインクに用いられる光重合開始剤（Ｄ）は、１種の化合物であっても、２種以上の化合物の混合物であってもよい。
【００７１】
本発明のインクにおいて、光重合開始剤（Ｄ）の含有量が、化合物（Ｂ）１００重量部に対して１〜５０重量部であると、紫外線に対する光硬化性に優れるインクが得られ、また、高い光透過率の表面撥液性硬化膜が得られるため好ましく、より好ましくは１〜４５重量部であり、さらに好ましくは５〜４０重量部である。
【００７２】
＜１．７．重合禁止剤＞
本発明のインクは、保存安定性を向上させるために重合禁止剤を含有してもよい。重合禁止剤の具体例としては、４−メトキシフェノール、ハイドロキノンおよびフェノチアジンを挙げることができる。これらの中でもフェノチアジンを用いると、長期の保存においても粘度の増加が小さいインクが得られるため好ましい。
【００７３】
本発明のインクに用いられうる重合禁止剤は、１種の化合物であっても、２種以上の化合物の混合物であってもよい。
【００７４】
本発明のインクにおいて、重合禁止剤の含有量が、化合物（Ｂ）１００重量部に対して０．０１〜１重量部であると、長期の保存においても粘度の増加が小さいインクが得られるため好ましく、保存安定性と光硬化性とのバランスを考慮すると、より好ましくは０．０１〜０．５重量部であり、さらに好ましくは０．０１〜０．１重量部である。
【００７５】
＜１．８．エポキシ化合物以外の熱硬化性化合物＞
本発明のインクは、エポキシ化合物以外の熱硬化性化合物を含んでもよい。前記熱硬化性化合物としては、熱硬化させることが可能な官能基を有する化合物であれば特に限定されず、ビスマレイミド、フェノール性水酸基を含有する樹脂、メラミン樹脂およびエポキシ硬化剤などが挙げられる。
本発明のインクに用いられうるエポキシ化合物以外の熱硬化性化合物は、１種の化合物であっても、２種以上の化合物の混合物であってもよい。
【００７６】
本発明のインクにおいて、エポキシ化合物以外の熱硬化性化合物の含有量が、化合物（Ｂ）１００重量部に対して２〜５０重量部であると、得られる表面撥液性硬化膜の耐熱性が向上するため好ましく、より好ましくは５〜３０重量部であり、さらに好ましくは１０〜２０重量部である。
【００７７】
１．８．１  ビスマレイミド
ビスマレイミドとしては、例えば、下記式（５）で表される化合物が挙げられる。下記式（５）で表されるビスマレイミドは、例えばジアミンと酸無水物とを反応させることで得られる。
【００７８】
【化１０】
0005899899.tif 000011
【００７９】
式（５）中、Ｒ16およびＲ18はそれぞれ独立に水素またはメチルであり、Ｒ17は下記式（６）で表される二価の基である。
【００８０】
【化１１】
0005899899.tif 000012
【００８１】
式（６）中、Ｒ19およびＲ20はそれぞれ独立に、連続しない（隣り合わない）任意のメチレンが酸素で置き換えられてもよい炭素数１〜１８のアルキレン、置換基を有してもよい芳香環を有する二価の基、または置換基を有してもよいシクロアルキレンである。前記置換基としては、例えば、カルボキシル、ヒドロキシ、炭素数１〜５のアルキル、炭素数１〜５のアルコキシが挙げられる。耐熱性の高い表面撥液性硬化膜が得られる点で、Ｒ19およびＲ20はそれぞれ独立に下記群（ｈ）から選ばれる１種の二価の基であることが好ましい。
【００８２】
【化１２】
0005899899.tif 000013
【００８３】
式（６）中、Ｘは下記群（ｉ）から選ばれる１種の二価の基である。
【００８４】
【化１３】
0005899899.tif 000014
【００８５】
本発明のインクに用いられうるビスマレイミドは、１種の化合物であっても、２種以上の化合物の混合物であってもよい。
【００８６】
１．８．２  フェノール性水酸基を含有する樹脂
フェノール性水酸基を含有する樹脂としては、フェノール性水酸基を有する芳香族化合物とアルデヒド類との縮合反応により得られるノボラック樹脂、ビニルフェノールの単独重合体（水素添加物を含む）、およびビニルフェノールとこれと共重合可能な化合物とのビニルフェノール系共重合体（水素添加物を含む）などが好ましく用いられる。
【００８７】
フェノール性水酸基を有する芳香族化合物としては、フェノール、ｏ−クレゾール、ｍ−クレゾール、ｐ−クレゾール、ｏ−エチルフェノール、ｍ−エチルフェノール、ｐ−エチルフェノール、ｏ−ブチルフェノール、ｍ−ブチルフェノール、ｐ−ブチルフェノール、２，３−キシレノール、２，４−キシレノール、２，５−キシレノール、２，６−キシレノール、３，４−キシレノール、３，５−キシレノール、２，３，５−トリメチルフェノール、３，４，５−トリメチルフェノール、ｐ−フェニルフェノール、レゾルシノール、ヒドロキノン、ヒドロキノンモノメチルエーテル、ピロガロール、ビスフェノールＡ、ビスフェノールＦ、テルペン骨格含有ジフェノール、没食子酸、没食子酸エステル、α−ナフトール、およびβ−ナフトールなどが挙げられる。
【００８８】
アルデヒド類としては、ホルムアルデヒド、パラホルムアルデヒド、フルフラール、ベンズアルデヒド、ニトロベンズアルデヒド、およびアセトアルデヒドなどが挙げられる。
【００８９】
ビニルフェノールと共重合可能な化合物としては、（メタ）アクリル酸またはその誘導体、スチレンまたはその誘導体、無水マレイン酸、酢酸ビニル、およびアクリロニトリルなどが挙げられる。
【００９０】
フェノール性水酸基を含有する樹脂の具体例としては、レヂトップＰＳＭ−６２００（商品名、群栄化学工業（株）製）、ショウノールＢＲＧ−５５５（商品名、昭和電工（株）製）、マルカリンカーＭＳ−２Ｐ、マルカリンカーＣＳＴ７０、マルカリンカーＰＨＭ−Ｃ（商品名、丸善石油化学（株）製）が挙げられる。
【００９１】
本発明のインクに用いられうるフェノール性水酸基を含有する樹脂は、１種の化合物であっても、２種以上の化合物の混合物であってもよい。
【００９２】
１．８．３  メラミン樹脂
メラミン樹脂は、メラミンとホルムアルデヒドとの重縮合により製造される樹脂であれば特に限定されず、メチロールメラミン、エーテル化メチロールメラミン、ベンゾグアナミン、メチロールベンゾグアナミン、およびエーテル化メチロールベンゾグアナミン等の縮合物などが挙げられる。これらの中でも、得られる表面撥液性硬化膜の耐薬品性が良好となる点で、エーテル化メチロールメラミンの縮合物が好ましい。
【００９３】
メラミン樹脂の具体例としては、ニカラックＭＷ−３０、ＭＷ−３０ＨＭ、ＭＷ−３９０、ＭＷ−１００ＬＭ、ＭＸ−７５０ＬＭ（商品名、三和ケミカル（株）製）が挙げられる。
【００９４】
本発明のインクに用いられうるメラミン樹脂は、１種の化合物であっても、２種以上の化合物の混合物であってもよい。
【００９５】
１．８．４  エポキシ硬化剤
本発明のインクは、得られる表面撥液性硬化膜の耐薬品性をより向上させるためにエポキシ硬化剤を含有してもよい。エポキシ硬化剤としては、酸無水物系硬化剤およびポリアミン系硬化剤などが好ましい。
【００９６】
酸無水物系硬化剤としては、マレイン酸無水物、テトラヒドロフタル酸無水物、ヘキサヒドロフタル酸無水物、メチルヘキサヒドロフタル酸無水物、ヘキサヒドロトリメリット酸無水物、フタル酸無水物、トリメリット酸無水物、およびスチレン−無水マレイン酸共重合体などが挙げられる。
【００９７】
ポリアミン系硬化剤としては、ジエチレントリアミン、トリエチレンテトラミン、テトラエチレンペンタミン、ジシアンジアミド、ポリアミドアミン（ポリアミド樹脂）、ケチミン化合物、イソホロンジアミン、ｍ−キシレンジアミン、ｍ−フェニレンジアミン、１，３−ビス（アミノメチル）シクロヘキサン、Ｎ−アミノエチルピペラジン、４，４’−ジアミノジフェニルメタン、４，４’−ジアミノ−３，３’−ジエチルジフェニルメタン、およびジアミノジフェニルスルフォンなどが挙げられる。
【００９８】
本発明のインクに用いられうるエポキシ硬化剤は、１種の化合物であっても、２種以上の化合物の混合物であってもよい。
【００９９】
＜１．９．難燃剤＞
本発明のインクは、難燃剤を含有してもよい。本発明のインクが難燃剤を含有すると、難燃性の高い表面撥液性硬化膜が得られるため好ましい。難燃剤としては、難燃性を付与できる化合物であれば特に限定されないが、低有毒性、低公害性および安全性等の観点から、有機リン系難燃剤を用いることが好ましい。
【０１００】
有機リン系難燃剤としては、トリフェニルホスフェート、トリクレジルホスフェート、トリキシレニルホスフェート、クレジルフェニルホスフェート、２−エチルヘキシルジフェニルホスフェート、９，１０−ジヒドロ−９−オキサ−１０−ホスファフェナントレン−１０−オキシド、１０−（２，５−ジヒドロキシフェニル）−１０Ｈ−９−オキサ−１０−ホスファフェナントレン−１０−オキシド、および縮合９，１０−ジヒドロ−９−オキサ−１０−ホスファフェナントレン−１０−オキシドなどが挙げられる。
【０１０１】
難燃剤としては、得られる表面撥液性硬化膜を高温状態にさらした場合でも難燃剤のブリードアウトが起こりにくい点で、下記式（７）で表される構造を有する化合物を用いることが好ましい。下記式（７）で表される構造を有する化合物としては、下記式（８）で表される化合物が好ましく、下記式（８）で表される化合物としては、縮合９，１０−ジヒドロ−９−オキサ−１０−ホスファフェナントレン−１０−オキシドなどが挙げられる。下記式（８）で表される化合物の市販品としては、ＨＦＡ−３００３（商品名、昭和電工（株）製）などが挙げられる。
【０１０２】
【化１４】
0005899899.tif 000015
【０１０３】
【化１５】
0005899899.tif 000016
【０１０４】
式（８）中、ｖは０〜２の整数であり、ｗは１〜３の整数であり、ｖ＋ｗは３である。好ましくは、ｖは１または２であり、ｗは１または２であり、ｖ＋ｗは３である。
【０１０５】
本発明のインクに用いられうる難燃剤は、１種の化合物であっても、２種以上の化合物の混合物であってもよい。
なお、前記難燃剤は公知の方法で製造した化合物を用いてもよいし、また上記昭和電工（株）製のＨＦＡ−３００３（商品名）等の市販品を用いてもよい。
【０１０６】
本発明のインクにおいて、難燃剤の含有量が、化合物（Ｂ）１００重量部に対して１５〜３０重量部であると、得られる表面撥液性硬化膜の難燃性が向上するため好ましく、より好ましくは２０〜２５重量部である。
【０１０７】
＜１．１０．熱重合開始剤＞
本発明のインクは、加熱工程によりインクの硬化性を向上させるために熱重合開始剤を含有してもよい。熱重合開始剤の具体例としては、２，２’−アゾビスイソブチロニトリル、２，２’−アゾビス（２，４−ジメチルバレロニトリル）、過酸化ベンゾイル、過酸化ジ−ｔ−ブチル、サンエイドＳＩ−６０Ｌ、サンエイドＳＩ−８０Ｌ、サンエイドＳＩ−１００Ｌ、サンエイドＳＩ−１１０Ｌ、サンエイドＳＩ−１８０Ｌ、サンエイドＳＩ−１１０、サンエイドＳＩ−１８０（商品名、三新化学工業（株）製）を挙げることができる。これらの中でも２，２’−アゾビスイソブチロニトリル、および２，２’−アゾビス（２，４−ジメチルバレロニトリル）が好ましい。
【０１０８】
本発明のインクに用いられうる熱重合開始剤は、１種の化合物であっても、２種以上の化合物の混合物であってもよい。
【０１０９】
＜１．１１．紫外線吸収剤＞
本発明のインクは、得られる表面撥液性硬化膜の耐候性向上の観点から紫外線吸収剤を含有してもよい。紫外線吸収剤の具体例としては、ベンゾトリアゾール系紫外線吸収剤およびトリアジン系紫外線吸収剤を挙げることができる。具体的には、ＴＵＮＩＶＩＮ  ＰＳ、ＴＵＮＩＶＩＮ  ４００、ＴＵＮＩＶＩＮ  ４０５、ＴＵＮＩＶＩＮ  ４６０、ＴＵＮＩＶＩＮ  ４７９、ＴＵＮＩＶＩＮ  １５７７ＦＦ（商品名、ＢＡＳＦジャパン（株）製）などを挙げることができる。
【０１１０】
本発明のインクに用いられうる紫外線吸収剤は、１種の化合物であっても、２種以上の化合物の混合物であってもよい。
【０１１１】
＜１．１２．酸化防止剤＞
本発明のインクは、得られる表面撥液性硬化膜の透明性の向上、および高温にさらされた場合の黄変を防止する観点等から酸化防止剤を含有してもよい。酸化防止剤の具体例としては、ヒンダードアミン系酸化防止剤およびヒンダードフェノール系酸化防止剤が挙げられる。具体的には、ＩＲＧＡＦＯＳ ＸＰ４０、ＩＲＧＡＦＯＳ ＸＰ６０、ＩＲＧＡＮＯＸ １０１０、ＩＲＧＡＮＯＸ １０３５、ＩＲＧＡＮＯＸ １０７６、ＩＲＧＡＮＯＸ １１３５、ＩＲＧＡＮＯＸ １５２０Ｌ（商品名、ＢＡＳＦジャパン（株）製）などを挙げることができる。
【０１１２】
本発明のインクに用いられうる酸化防止剤は、１種の化合物であっても、２種以上の化合物の混合物であってもよい。
【０１１３】
＜１．１３．シランカップリング剤＞
本発明のインクは、得られる表面撥液性硬化膜の基板への密着性を向上させるためにシランカップリング剤を含有してもよい。シランカップリング剤の具体例としては、３−アクリロキシプロピルトリメトキシシラン、３−メタクリロキシプロピルトリメトキシシラン、３−グリシドキシプロピルトリメトキシシラン、３−グリシドキシプロピルトリエトキシシラン、３−アミノプロピルトリメトキシシラン、および３−メルカプトプロピルトリメトキシシランを挙げることができる。これらの中でも３−アクリロキシプロピルトリメトキシシラン、３−メタクリロキシプロピルトリメトキシシラン、および３−グリシドキシプロピルトリメトキシシランは、反応基を有しており他成分と共重合することができるので好ましい。
【０１１４】
本発明のインクに用いられうるシランカップリング剤は、１種の化合物であっても、２種以上の化合物の混合物であってもよい。
【０１１５】
＜１．１４．インクの粘度＞
本発明のインクの、Ｅ型粘度計で測定した２５℃における粘度は１．０〜３０ｍＰａ・ｓであることが好ましい。粘度がこの範囲であると、本発明のインクをインクジェット法で塗布する場合に、インクジェット装置による吐出性が良好となる。２５℃における本発明のインクの粘度は、さらに好ましくは１．２〜２５ｍＰａ・ｓであり、特に好ましくは１．５〜２０ｍＰａ・ｓである。
【０１１６】
＜１．１５．インクの調製方法＞
本発明のインクは、原料となる各成分を公知の方法により混合することで調製することができる。
特に、本発明のインクは、前記（Ａ）〜（Ｄ）成分ならびに必要に応じて（Ｅ）成分、（Ｆ）成分および／またはその他の成分を混合し、得られた溶液を例えばフッ素樹脂製のメンブレンフィルターを用いてろ過して、必要により脱気することで調製されることが好ましい。このようにして調製されたインクは、インクジェット法による塗布時の吐出性に優れる。
【０１１７】
＜１．１６．インクの保存＞
本発明のインクは、−２０〜２５℃で保存すると保存中の粘度増加が小さく、保存安定性が良好となる。
【０１１８】
［２．インクジェット法によるインクの塗布］
本発明のインクは、公知のインクジェット法を用いて塗布することができる。インクジェット法としては、例えば、インクに力学的エネルギーを作用させてインクをインクジェットヘッドから吐出させるピエゾ方式、およびインクに熱エネルギーを作用させてインクを吐出させる塗布方法（いわゆるサーマル方式）が挙げられる。
【０１１９】
インクジェット法を用いることにより、本発明のインクを予め定められたパターン状に容易に塗布することができ、均一なパターンを大きな基板上に形成することができる。
【０１２０】
インクジェットヘッドとしては、例えば、金属および／または金属酸化物などからなる発熱部を有するものが挙げられる。金属および／または金属酸化物の具体例としては、例えば、Ｔａ、Ｚｒ、Ｔｉ、Ｎｉ、Ａｌ等の金属およびこれらの金属の酸化物が挙げられる。
【０１２１】
本発明のインクを用いて塗布を行う際に用いる好ましい塗布装置としては、例えば、インクが収容されるインク収容部を有するインクジェットヘッド内のインクに、塗布信号に対応したエネルギーを与え、前記エネルギーによりインク液滴を発生させながら、前記塗布信号に対応した塗布（描画）を行う装置が挙げられる。
【０１２２】
前記インクジェット塗布装置は、インクジェットヘッドとインク収容部とが分離されているものに限らず、それらが分離不能に一体になったものを用いてもよい。また、インク収容部はインクジェットヘッドに対し分離可能または分離不能に一体化されて、キャリッジに搭載されるものでもよく、装置の固定部位に設けられてもよい。後者の場合、インク供給部材、例えばチューブを介してインクジェットヘッドにインクを供給する形態のものでもよい。
【０１２３】
［３．インクの用途］
本発明のインクは、基板、特にアクリル樹脂基板に対する濡れ広がり性に優れるため、映像表示装置などの光学機器の製造、バックライトユニットなどに使用されるマイクロレンズを有する光学部品の製造、具体的にはマイクロレンズアレイを製造する際の基板の表面を撥液処理するため等に好適に用いられる。また、本発明のインクによれば、着色の少ない導光板等の光学部品を製造することができるため、該インクは高品位な映像表示装置を製造するのに有用である。さらに、本発明のインクによれば、光学部品や映像表示装置の大型化にも対応することができる。
【０１２４】
［４．表面撥液性硬化膜］
本発明の表面撥液性硬化膜は、上述した本発明のインクを硬化させることで得られ、インクジェット法により基板表面に塗布した後に、紫外線や可視光線等の光を照射して硬化させることで得られる膜が好ましい。
【０１２５】
紫外線や可視光線等を照射する場合の照射する光の量（露光量）は、インクの組成に応じて適宜調節すればよいが、１００〜５，０００ｍＪ／ｃｍ2が好ましく、２００〜４，０００ｍＪ／ｃｍ2がより好ましく、３００〜３，０００ｍＪ／ｃｍ2がさらに好ましい。また、照射する紫外線や可視光線等の波長は、２００〜５００ｎｍが好ましく、２００〜４５０ｎｍがより好ましい。
なお、本発明において、露光量はウシオ電機（株）製の受光器ＵＶＤ−３６５ＰＤ（商品名）を取り付けた積算光量計ＵＩＴ−２０１（商品名）で測定した値である。
【０１２６】
光を照射するには露光装置を用いればよく、露光装置としては、低圧水銀ランプ、高圧水銀ランプ、超高圧水銀ランプ、メタルハライドランプまたはハロゲンランプなどを搭載し、２００〜５００ｎｍの範囲で、紫外線や可視光線等を照射する装置であれば特に限定されない。
【０１２７】
本発明のインクが塗布される基板は、インクが塗布される対象となり得るものであれば特に限定されず、その形状は平板状に限られず、曲面状であってもよい。
【０１２８】
前記基板としては、特に限定されないが、例えば、ポリエチレンテレフタレート（ＰＥＴ）およびポリブチレンテレフタレート（ＰＢＴ）などからなるポリエステル系樹脂基板；ポリエチレンおよびポリプロピレンなどからなるポリオレフィン樹脂基板；ポリ塩化ビニル、フッ素樹脂、アクリル系樹脂、ポリアミド、ポリカーボネートおよびポリイミドなどからなる有機高分子フィルム；セロハンからなる基板；金属箔；ポリイミドと金属箔との積層フィルム；目止め効果があるグラシン紙、パーチメント紙、ポリエチレン、クレーバインダー、ポリビニルアルコール、でんぷんまたはカルボキシメチルセルロース（ＣＭＣ）などで目止め処理した紙；およびガラス基板を挙げることができる。
これらの中でも、アクリル系樹脂基板を用いることが好ましい。
【０１２９】
前記基板としては、本発明の効果に悪影響を及ぼさない範囲において、酸化防止剤、劣化防止剤、充填剤、紫外線吸収剤、帯電防止剤および／または電磁波防止剤などの添加剤を含有した基板を用いてもよい。また、前記基板としては、基板の表面の少なくとも一部に、必要によりコロナ処理、プラズマ処理、またはブラスト処理などの易接着処理を施した基板であってもよく、表面に易接着層や保護膜、ハードコート膜を設けた基板であってもよい。
【０１３０】
基板の厚さは特に限定されないが、通常、１０μｍ〜１０ｍｍであり、使用する目的により適宜調整される。
【０１３１】
本発明の表面撥液性硬化膜の膜厚は特に限定されないが、光学特性上好ましくは１μｍ以下であり、より好ましくは０．５μｍ以下である。
本発明の表面撥液性硬化膜の膜厚が前記範囲にあると、着色が少なく高い光透過率の硬化膜が得られるため、高い光学特性が求められる導光板の形成に好適に用いられる。
【０１３２】
本発明のインクは、基板、特にアクリル樹脂基板に対する濡れ広がり性に優れるため、基板上に基板を覆うような膜を形成する際には、印刷の解像度が低くても、膜面が均一な表面撥液性硬化膜を得ることができる。このため、膜厚の薄い表面撥液性硬化膜を形成することができる。
これに対し、従来のインクでは、基板、特にアクリル樹脂基板に対する濡れ広がり性が悪いため、印刷の解像度が高くないと基板を覆うような膜を形成することが困難であり、このため、着色しやすい膜厚の厚い硬化膜しか形成することができない場合が多かった。
【０１３３】
本発明の表面撥液性硬化膜は薄膜化可能であり、高い光透過率、高い強度を示すため、特に、バックライトユニット等に使用されるマイクロレンズの製造、具体的にはマイクロレンズアレイを製造する際に基板の表面に設けられる撥液性膜の形成に好適に用いられる。
【０１３４】
［５．マイクロレンズ］
本発明のマイクロレンズは、前記本発明の表面撥液性硬化膜の上にインクジェット法により形成される。このため、パターン直径と高さのばらつきが小さいマイクロレンズを容易に形成することができる。
前記マイクロレンズの形成には、マイクロレンズ形成用インクを用いればよく、該インクとしては、特に制限されず、従来公知のものを使用することができる。また、マイクロレンズの形成方法は、特に制限されず、用いるインクに応じて適宜調整すればよい。
【０１３５】
前記マイクロレンズのレンズ径は特に限定されないが、通常１０〜１００μｍが好ましく、１５〜６０μｍがさらに好ましく、２０〜５０μｍが特に好ましい。
レンズの高さについても特に限定されないが、通常０．５〜３０μｍが好ましく、１〜２０μｍがさらに好ましく、２〜１０μｍが特に好ましい。
また、レンズ径に対するレンズ高さの比は特に限定されないが、光の取り出し効率に優れる光学部品等を製造できる点から、好ましくは０．１８以上、より好ましくは０．２以上である。
【０１３６】
［６．光学部品］
本発明の光学部品は、前記マイクロレンズを有する。このため、光学特性に優れる光学部品である。
【０１３７】
［７．映像表示装置］
本発明の映像表示装置は、前記光学部品を含む。このため、表示特性に優れる映像表示装置である。
【実施例】
【０１３８】
以下、実施例により本発明をさらに説明するが、本発明はこれらによって限定されるものではない。また、以下では、実施例または比較例で得られた光硬化性インクジェットインクを単にインクと呼ぶことがある。すなわち、例えば光硬化性インクジェットインク１をインク１と呼ぶことがある。
【０１３９】
［実施例１］
溶媒（Ａ）であるプロピレングリコールモノメチルエーテル（以後「ＰＧＭＥ」と略す。）と、多官能（メタ）アクリレート（Ｂ）であるトリシクロデカンジメタノールジアクリレート（以後「ＩＲＲ２１４Ｋ」と略す。ＩＲＲ２１４Ｋは商品名、ダイセル・サイテック（株）製）と、界面活性剤（Ｃ）であるＢＹＫ  ＵＶ  ３５００（商品名、ビックケミー・ジャパン（株）製、以後「ＢＹＫ３５００」と略す。）と、光重合開始剤（Ｄ）であるイルガキュア７５４（商品名、ＢＡＳＦジャパン（株）製、以後「Ｉ７５４」と略す。）とを下記組成にて混合し、溶液を得た後、ポリテトラフルオロエチレン（ＰＴＦＥ）製のメンブレンフィルター（孔径１μｍ）でろ過し、ろ液（光硬化性インクジェットインク１）を得た。このインク１中に溶媒（Ａ）は５０．０重量％含有されている。
（Ａ）  ＰＧＭＥ：       ３．４８ｇ
（Ｂ）  ＩＲＲ２１４Ｋ： ３．００ｇ
（Ｃ）  ＢＹＫ３５００： ０．０３００ｇ
（Ｄ）  Ｉ７５４：       ０．４５０ｇ
【０１４０】
Ｅ型粘度計（東機産業（株）製  ＴＶ−２２（商品名）、以下同じ）を用い、２５℃におけるインク１の粘度を測定した結果、５．１ｍＰａ・ｓであった。
【０１４１】
（ドットの形成）
４ｃｍ角のアクリル樹脂基板（旭化成テクノプラス（株）製、デラグラスＡＤ９９９（商品名））を用意した。インク１をインクジェットカートリッジに注入し、これをインクジェット装置（ＦＵＪＩＦＩＬＭ  Ｄｉｍａｔｉｘ  Ｉｎｃ．製のＤＭＰ−２８３１（商品名））に装着し、１０ｐｌ（ピコリットル）用のインクジェットヘッドを用いて、吐出電圧（ピエゾ電圧）１６Ｖ、ヘッド温度３０℃、駆動周波数５ｋＨｚ、塗布回数１回の吐出条件で、用意した基板上に３００μｍ間隔でドットパターンを塗布した。この基板にＵＶ照射装置（（株）ジャテック製のＪ−ＣＵＲＥ１５００（商品名））を用いて積算露光量１，０００ｍＪ／ｃｍ2の光を照射し、インク１を硬化させることで、ドットパターンが形成された基板を得た。この基板を用いて、以下の測定を行った。
【０１４２】
（ドット径の評価）
基板上に形成されたドット径をＯＬＹＭＰＵＳ（株）製光学式顕微鏡ＢＸ５１（商品名）を用いて測定を行ったところ、１０８μｍであった。ドット径の値には、３箇所の測定の平均値を用いた。結果を表１に示す。
【０１４３】
（ドット高さの評価）
基板上に形成されたドット高さをＫＬＡ−Ｔｅｎｃｏｒ  Ｊａｐａｎ（株）製触針式膜厚計Ｐ−１５（商品名）を使用して測定し、その平均値を算出した。ドット高さの値には、３箇所の測定の平均値を用いた。結果を表１に示す。
【０１４４】
［実施例２］
実施例１と同様にして、下記組成の光硬化性インクジェットインク２を調製した。ただし、多官能（メタ）アクリレート（Ｂ）としてアルコキシ化シクロヘキサンジメタノールジアクリレート（以後「ＣＤ５８０」と略す。ＣＤ５８０は商品名、サートマー社製）を用いた。このインク２中に溶媒（Ａ）は５０．０重量％含有されている。
（Ａ）  ＰＧＭＥ：       ３．４８ｇ
（Ｂ）  ＣＤ５８０：     ３．００ｇ
（Ｃ）  ＢＹＫ３５００： ０．０３００ｇ
（Ｄ）  Ｉ７５４：       ０．４５０ｇ
【０１４５】
２５℃における得られたインク２の粘度は６．１ｍＰａ・ｓであった。このインク２を用いて実施例１と同様の方法でドットパターンが形成された基板を作成し、ドット径および高さの測定を行なった。結果を表１に示す。
【０１４６】
［実施例３］
実施例１と同様にして、下記組成の光硬化性インクジェットインク３を調製した。ただし、多官能（メタ）アクリレート（Ｂ）として水添ビスフェノールＡジアクリレート（以後「ＢｉｓＡＤＡ」と略す。）を用いた。このインク３中に溶媒（Ａ）は５５．０重量％含有されている。
（Ａ）  ＰＧＭＥ：       ４．２５ｇ
（Ｂ）  ＢｉｓＡＤＡ：   ３．００ｇ
（Ｃ）  ＢＹＫ３５００： ０．０３００ｇ
（Ｄ）  Ｉ７５４：       ０．４５０ｇ
【０１４７】
２５℃における得られたインク３の粘度は５．８ｍＰａ・ｓであった。このインク３を用いて実施例１と同様の方法でドットパターンが形成された基板を作成し、ドット径および高さの測定を行なった。結果を表１に示す。
【０１４８】
［実施例４］
実施例１と同様にして、下記組成の光硬化性インクジェットインク４を調製した。ただし、ウレタン（メタ）アクリレート（Ｅ）として前記式（２'）で表されるウレタンアクリレートを含む成分（以後「Ｕ−６ＬＰＡ」と略す。Ｕ−６ＬＰＡは商品名、新中村化学工業（株）製。）を用いた。このインク４中に溶媒（Ａ）は６０．０重量％含有されている。
（Ａ）  ＰＧＭＥ：       ５．２２ｇ
（Ｂ）  ＩＲＲ２１４Ｋ： １．５０ｇ
（Ｃ）  ＢＹＫ３５００： ０．０３００ｇ
（Ｄ）  Ｉ７５４：       ０．４５０ｇ
（Ｅ）  Ｕ−６ＬＰＡ：   １．５０ｇ
【０１４９】
２５℃における得られたインク４の粘度は５．７ｍＰａ・ｓであった。このインク４を用いて実施例１と同様の方法でドットパターンが形成された基板を作成し、ドット径および高さの測定を行なった。結果を表１に示す。
【０１５０】
［実施例５］
実施例１と同様にして、下記組成の光硬化性インクジェットインク５を調製した。ただし、多官能（メタ）アクリレート（Ｂ）としてＣＤ５８０（商品名）を用い、ウレタン（メタ）アクリレート（Ｅ）としてＵ−６ＬＰＡ（商品名）を用いた。このインク５中に溶媒（Ａ）は６０．０重量％含有されている。
（Ａ）  ＰＧＭＥ：       ５．２２ｇ
（Ｂ）  ＣＤ５８０：     １．５０ｇ
（Ｃ）  ＢＹＫ３５００： ０．０３００ｇ
（Ｄ）  Ｉ７５４：       ０．４５０ｇ
（Ｅ）  Ｕ−６ＬＰＡ：   １．５０ｇ
【０１５１】
２５℃における得られたインク５の粘度は６．１ｍＰａ・ｓであった。このインク５を用いて実施例１と同様の方法でドットパターンが形成された基板を作成し、ドット径および高さの測定を行なった。結果を表１に示す。
【０１５２】
［実施例６］
実施例１と同様にして、下記組成の光硬化性インクジェットインク６を調製した。ただし、多官能（メタ）アクリレート（Ｂ）としてＢｉｓＡＤＡを用い、ウレタン（メタ）アクリレート（Ｅ）としてＵ−６ＬＰＡ（商品名）を用いた。このインク６中に溶媒（Ａ）は６０．０重量％含有されている。
（Ａ）  ＰＧＭＥ：       ５．２２ｇ
（Ｂ）  ＢｉｓＡＤＡ：   １．５０ｇ
（Ｃ）  ＢＹＫ３５００： ０．０３００ｇ
（Ｄ）  Ｉ７５４：       ０．４５０ｇ
（Ｅ）  Ｕ−６ＬＰＡ：   １．５０ｇ
【０１５３】
２５℃における得られたインク６の粘度は６．２ｍＰａ・ｓであった。このインク６を用いて実施例１と同様の方法でドットパターンが形成された基板を作成し、ドット径および高さの測定を行なった。結果を表１に示す。
【０１５４】
［実施例７］
実施例１と同様にして、下記組成の光硬化性インクジェットインク７を調製した。ただし、ウレタン（メタ）アクリレート（Ｅ）として前記式（３'）で表されるウレタンアクリレート（以後「Ｕ−６ＨＡ」と略す。Ｕ−６ＨＡは商品名、新中村化学工業（株）製。）を用いた。このインク７中に溶媒（Ａ）は６５．０重量％含有されている。
（Ａ）  ＰＧＭＥ：       ６．４６ｇ
（Ｂ）  ＩＲＲ２１４Ｋ： １．５０ｇ
（Ｃ）  ＢＹＫ３５００： ０．０３００ｇ
（Ｄ）  Ｉ７５４：       ０．４５０ｇ
（Ｅ）  Ｕ−６ＨＡ：     １．５０ｇ
【０１５５】
２５℃における得られたインク７の粘度は６．１ｍＰａ・ｓであった。このインク７を用いて実施例１と同様の方法でドットパターンが形成された基板を作成し、ドット径および高さの測定を行なった。結果を表１に示す。
【０１５６】
［実施例８］
実施例１と同様にして、下記組成の光硬化性インクジェットインク８を調製した。ただし、ウレタン（メタ）アクリレート（Ｅ）として前記式（４'）で表されるウレタンアクリレート（以後「Ｕ−１５ＨＡ」と略す。Ｕ−１５ＨＡは商品名、新中村化学工業（株）製。）を用いた。このインク８中に溶媒（Ａ）は６５．０重量％含有されている。
（Ａ）  ＰＧＭＥ：       ６．４６ｇ
（Ｂ）  ＩＲＲ２１４Ｋ： １．５０ｇ
（Ｃ）  ＢＹＫ３５００： ０．０３００ｇ
（Ｄ）  Ｉ７５４：       ０．４５０ｇ
（Ｅ）  Ｕ−１５ＨＡ：   １．５０ｇ
【０１５７】
２５℃における得られたインク８の粘度は６．３ｍＰａ・ｓであった。このインク８を用いて実施例１と同様の方法でドットパターンが形成された基板を作成し、ドット径および高さの測定を行なった。結果を表１に示す。
【０１５８】
［比較例１］
実施例１と同様にして、下記組成のインク９を調製した。ただし、多官能（メタ）アクリレート（Ｂ）であるＩＲＲ２１４Ｋ（商品名）に代え、ジペンタエリスリトールヘキサアクリレート（以後「Ｍ４０２」と略す。Ｍ４０２は商品名、東亞合成（株）製。）を用い、ウレタン（メタ）アクリレート（Ｅ）としてＵ−６ＬＰＡ（商品名）を用いた。このインク９中に溶媒（Ａ）は６５．０重量％含有されている。
（Ａ）  ＰＧＭＥ：       ６．４６ｇ
（Ｃ）  ＢＹＫ３５００： ０．０３００ｇ
（Ｄ）  Ｉ７５４：       ０．４５０ｇ
（Ｅ）  Ｕ−６ＬＰＡ：   １．５０ｇ
−    Ｍ４０２：       １．５０ｇ
【０１５９】
２５℃における得られたインク９の粘度は５．８ｍＰａ・ｓであった。このインク９を用いて実施例１と同様の方法でドットパターンが形成された基板を作成し、ドット径および高さの測定を行なった。結果を表１に示す。
【０１６０】
［比較例２］
実施例１と同様にして、下記組成のインク１０を調製した。ただし、多官能（メタ）アクリレート（Ｂ）であるＩＲＲ２１４Ｋ（商品名）を用いず、ウレタン（メタ）アクリレート（Ｅ）としてＵ−６ＬＰＡ（商品名）を用いた。このインク１０中に溶媒（Ａ）は７０．０重量％含有されている。
（Ａ）  ＰＧＭＥ：       ８．１２ｇ
（Ｃ）  ＢＹＫ３５００： ０．０３００ｇ
（Ｄ）  Ｉ７５４：       ０．４５０ｇ
（Ｅ）  Ｕ−６ＬＰＡ：   ３．００ｇ
【０１６１】
２５℃における得られたインク１０の粘度は５．３ｍＰａ・ｓであった。このインク１０を用いて実施例１と同様の方法でドットパターンが形成された基板を作成し、ドット径および高さの測定を行なった。結果を表１に示す。
【０１６２】
［参考例１］
実施例１と同様にして、下記組成のインク１１を調製した。ただし、ウレタン（メタ）アクリレート（Ｅ）としてＵ−６ＬＰＡ（商品名）を用いた。このインク１１中に溶媒（Ａ）は３８．０重量％含有されている。
（Ａ）  ＰＧＭＥ：       ２．１３ｇ
（Ｂ）  ＩＲＲ２１４Ｋ： １．５０ｇ
（Ｃ）  ＢＹＫ３５００： ０．０３００ｇ
（Ｄ）  Ｉ７５４：       ０．４５０ｇ
（Ｅ）  Ｕ−６ＬＰＡ：   １．５０ｇ
【０１６３】
２５℃における得られたインク１１の粘度は１７．７ｍＰａ・ｓであった。このインク１１を用いて吐出電圧（ピエゾ電圧）２３Ｖ、ヘッド温度３２℃、駆動周波数５ｋＨｚ、塗布回数１回の吐出条件に変更した以外は実施例１と同様にドットパターンが形成された基板を作成し、ドット径および高さの測定を行なった。結果を表１に示す。
【０１６４】
【表１】
0005899899.tif 000017
【０１６５】
インクジェット法により膜厚の薄い表面撥液性硬化膜を形成するには、インクの着滴径（ドット径）およびその高さ（ドット高さ）が極めて重要である。
ドット径の値が大きくなるにつれ基板に対する濡れ広がりが大きいとされ、印刷の解像度を低く設定しても均一な膜を形成することが可能となり膜厚の薄い硬化膜を得られる指標となる。また、ドット高さについても小さい値になるほど膜厚の薄い硬化膜が得られることを示す指標となる。インクジェット法により膜厚の薄い表面撥液性硬化膜を形成するには、これらを同時に満たすことが好ましい。
【０１６６】
比較例１，２のインク９，１０に比べて、多官能（メタ）アクリレート（Ｂ）を含有する実施例１〜８のインク１〜８は、アクリル樹脂基板に対して非常に高い濡れ性示すことが確認された。また、特にインク１，２および４は、アクリル樹脂基板に対して非常に高い濡れ性示すことが確認された。実施例１〜８と参考例１の結果から、特定量の溶媒を含むインクを用いることで、ドット径が大きく、ドット高さの低いドットパターンを形成できるため、該インクは、基板に対して高い濡れ性を示すことが確認される。この結果から、本発明のインクは、インクジェット法により、膜厚の薄い表面撥液性硬化膜を形成することができることが分かる。
【０１６７】
［実施例９］（マイクロレンズ形成による基板評価）
ペンタエリストールトリアクリレート（以後「Ｍ３０５」と略す。Ｍ３０５は商品名、東亞合成（株）製。）と、単官能（メタ）アクリレートであるテトラヒドロフルフリルメタクリレート（以後「ＴＨＦＭＡ」と略す。）と、Ｉ７５４とを下記組成にて混合し、溶液を得た後、ＰＴＦＥ製のメンブレンフィルター（孔径１μｍ）でろ過し、ろ液（マイクロレンズ形成用のインク１２）を得た。
・Ｍ３０５：   １００．０ｇ
・ＴＨＦＭＡ： １００．０ｇ
・Ｉ７５４：     １４．０ｇ
【０１６８】
Ｅ型粘度計を用い、２５℃におけるインク１２の粘度を測定した結果、１７．１ｍＰａ・ｓであった。
【０１６９】
（表面撥液処理）
４ｃｍ角のアクリル樹脂基板（商品名：旭化成テクノプラス（株）製、デラグラスＡＤ９９９）を用意した。インク１をインクジェットカートリッジに注入し、これをインクジェット装置（ＦＵＪＩＦＩＬＭ  Ｄｉｍａｔｉｘ  Ｉｎｃ．製のＤＭＰ−２８３１（商品名））に装着し、１０ｐｌ用のインクジェットヘッドを用いて、吐出電圧（ピエゾ電圧）１６Ｖ、ヘッド温度３０℃、駆動周波数５ｋＨｚ、塗布回数１回の吐出条件で、印刷解像度を２５６ｄｐｉに設定して用意した基板全面に塗布した。この基板にＵＶ照射装置（（株）ジャテック製のＪ−ＣＵＲＥ１５００（商品名））を用いて積算露光量１，０００ｍＪ／ｃｍ2の光を照射し、インク１を硬化させることで、表面撥液処理を行った（表面撥液性硬化膜が形成された基板１ａを得た）。同様にして、インク２〜１０を用いて表面撥液性硬化膜が形成された基板２ａ〜１０ａを得た。なお、インク２および４については印刷解像度を２５６ｄｐｉに設定し、インク３および５〜１０については印刷解像度を５１２ｄｐｉに設定した。これらの表面撥液性硬化膜が形成された基板１ａ〜１０ａを用いて、以下の測定を行った。
【０１７０】
（マイクロレンズの形成）
マイクロレンズ形成用のインク１２をインクジェットカートリッジに注入し、これをインクジェット装置（ＤＭＰ−２８３１（商品名）、ＦＵＪＩＦＩＬＭ  Ｄｉｍａｔｉｘ（株）製）に装着し、１０ｐｌ用のインクジェットヘッドを用いて、吐出電圧（ピエゾ電圧）２０Ｖ、ヘッド温度３１℃、駆動周波数５ｋＨｚ、塗布回数１回の吐出条件で、未処理のアクリル樹脂基板（デラグラスＡＤ９９９）上および表面撥液性硬化膜（基板１ａ〜１０ａ）上に１５０μｍ間隔で１ドットずつ吐出した。ドットパターンが等間隔で形成されたアクリル樹脂基板および表面撥液性硬化膜に積算露光量２，０００ｍＪ／ｃｍ2の光を照射し、インク１２を硬化させることで、マイクロレンズが形成された基板を得た。マイクロレンズの形状をＯＬＹＭＰＵＳ（株）製光学式顕微鏡ＢＸ５１（商品名）で観察し、真円形で大きさが揃っている場合を○、形がいびつであるか大きさにばらつきがある場合を×とした。結果を表２に示す。
【０１７１】
（マイクロレンズ径の評価）
基板上に形成されたマイクロレンズ径をＯＬＹＭＰＵＳ（株）製光学式顕微鏡ＢＸ５１（商品名）を用いて測定した。マイクロレンズ径の値には、３箇所の測定の平均値を用いた。結果を表２に示す。
【０１７２】
（マイクロレンズ高さの評価）
基板上に形成されたマイクロレンズの高さをＫＬＡ−Ｔｅｎｃｏｒ  Ｊａｐａｎ（株）製触針式膜厚計Ｐ−１５（商品名）を使用して測定し、その平均値を算出した。マイクロレンズ高さの値には、３箇所の測定の平均値を用いた。結果を表２に示す。
【０１７３】
【表２】
0005899899.tif 000018
【０１７４】
マイクロレンズのレンズ高さ／レンズ径は、例えば、マイクロレンズをバックライトユニットに用いた場合に、バックライトユニットからの光の取り出し効率を考慮すると、約０．２以上であることが好ましい。このため、本発明のインクは、マイクロレンズ形成用の基板の表面処理剤として好適である。
以上の結果から明らかなように、本発明のインクは、アクリル樹脂基板に対して非常に高い濡れ性示すため、インクジェット法により薄い膜厚の表面撥液性硬化膜を形成することができる。したがって、高品位の映像表示装置等に用いられる導光板の製造に好適に用いられる。
【産業上の利用可能性】
【０１７５】
本発明のインクは、高品位な光学部品を製造するのに有用である。